(57)【要約】可塑剤を含むビニルフィルム上に適用するＰＳＡの用途に特に有用な、剥離が可能な、可塑剤耐性を有する感圧接着剤を提供する。感圧接着剤は、(a)少なくとも１種の疎水性のモノマー、(b)約０.２〜約１０重量％の少なくとも１種の親水性のモノマー、(c)約１〜約４０重量％の１種の部分的に親水性のモノマー、(d)ジアリルマレエート、又は式（I）（Ｒは水素、メチル、又はエチルから選ばれ、そしてＲ’はビニル、アリル、又はメタリルから選ばれる）によって表される化合物から選択される効果的な量の架橋剤；を含有し、ここで感圧接着剤は可塑剤を含んでいない。2006524741.tif 000015
2006524741.tif 000002
【特許請求の範囲】
【請求項１】
架橋した水性のエマルションポリマーを含有する、剥離可能な、耐可塑剤性を有する感圧接着剤であって、ポリマーが、
（ａ）アルコールのアルキル（メタ）アクリレートエステルから選ばれた、少なくとも１種の疎水性のモノマーであって、ここでアルコールのアルキル部分は直鎖又は枝分かれしており、そして少なくとも４個の炭素原子を含むモノマー；
（ｂ）約０.２〜約１０重量％の少なくとも１種の親水性のモノマー；そして
（ｃ）アルコールのアルキル部分が１〜２個の炭素原子を持つ、アルコールのアルキル（メタ）アクリレートエステル、N-ビニル-2-ピロリドン、そしてこれらの混合物から成るグループから選ばれる、約１〜約４０重量％の１種の部分的に親水性のモノマー；そして
（ｄ）ジアリルマレエート、及び式;
2006524741.tif 000013
[Ｒは、水素、メチル、及びエチルから成るグループから選択され、そしてＲ’はビニル（-ＨＣ=ＣＨ2）、アリル（-ＣＨ2-ＣＨ=ＣＨ2）、そしてメタリル(-Ｃ(-ＣＨ2)=ＣＨ2)から成るグループから選択される]；によって表される化合物とから成るグループから選択される効果的な量の硬化剤を、含有し、ここで前記の感圧接着剤は可塑剤を含んでいない感圧接着剤。
【請求項２】
前記剥離可能な、可塑剤耐性を有する感圧接着剤が、接着故障モードで、約０.３ポンド/インチ剥離力よりも小さい初期剥離強度を有する、請求項１の組成物。
【請求項３】
前記の架橋した水性エマルションポリマー中の、モノマー（ａ）の量が、約５０〜約９０重量％である、請求項１の組成物。
【請求項４】
前記の架橋した水性エマルションポリマー中の、モノマー（ａ）の量が、約６０〜約８４重量％である、請求項１の組成物。
【請求項５】
前記の架橋した水性エマルションポリマー中の、モノマー（ａ）の量が、約７０〜約８０重量％である、請求項４の組成物。
【請求項６】
前記の架橋した水性エマルションポリマー中の、モノマー（ｂ）の量が、約０.２〜約５重量％である、請求項１の組成物。
【請求項７】
前記の架橋した水性エマルションポリマー中の、モノマー（ｂ）の量が、約１〜約３重量％である、請求項６の組成物。
【請求項８】
前記の架橋した水性エマルションポリマー中の、モノマー（ｃ）の量が、約1０〜約２５重量％である、請求項１の組成物。
【請求項９】
前記の架橋した水性エマルションポリマー中の、モノマー（ｃ）の量が、約１２〜約２５重量％である、請求項８の組成物。
【請求項１０】
前記のモノマー（ａ）が、イソオクチルアクリレート、4-メチル-2-ペンチルアクリレート、2-メチルブチルアクリレート、イソアミルアクリレート、sec-ブチルアクリレート、n-ブチルアクリレート、2-エチルヘキシルアクリレート、イソデシルメタクリレート、イソノニルアクリレート、イソデシルアクリレート、及びこれらの混合物、から成るグループから選ばれる、請求項１の組成物。
【請求項１１】
前記モノマー（ａ）が、2-エチル-ヘキシルアクリレート、ｎ-ブチルアクリレート、及びこれらの混合物から成るグループから選ばれる、請求項１０の組成物。
【請求項１２】
前記モノマー（ｂ）が、モノオレフィンのモノカルボン酸、モノオレフィンのジカルボン酸、2-ヒドロキシエチルアクリレート、及びこれらの混合物から成るグループから選ばれる、請求項１の組成物。
【請求項１３】
前記モノマー（ｂ）が、アクリル酸、メタクリル酸、フマル酸、マレイン酸、イタコン酸、クロトン酸、アクリル酸オリゴマー、2-ヒドロキシエチルアクリレート、及びこれらの混合物から成るグループから選ばれる、請求項１２の組成物。
【請求項１４】
前記モノマー（ｂ）が、アクリル酸、2-ヒドロキシエチルアクリレート、メタクリル酸、及びこれらの混合物から成るグループから選ばれる、請求項１３の組成物。
【請求項１５】
前記モノマー（ｃ）が、メチルアクリレート、メチルメタクリレート、エチルアクリレート、N-ビニル-2-ピロリドン、およびこれらの混合物から成るグループから選ばれる、請求項１の組成物。
【請求項１６】
前記モノマー（ｃ）がエチルアクリレートである、請求項１５の組成物。
【請求項１７】
前記架橋剤の量が、約０.２〜約１.０重量％である、請求項１の組成物。
【請求項１８】
前記架橋剤の量が、約０.３〜約０.６重量％である、請求項１７の組成物。
【請求項１９】
前記架橋剤が、式
2006524741.tif 000014
[Ｒは、水素、メチル、又はエチルから成るグループから選択され、そしてＲ’はビニル（-ＨＣ=ＣＨ2）、アリル（-ＣＨ2-ＣＨ=ＣＨ2）、及びメタリル(-Ｃ(-ＣＨ2)=ＣＨ2) から成るグループから選択される]  によって表される、請求項１７の組成物。
【請求項２０】
前記架橋剤が、アリルアクリレート、アリルメタクリレート、ビニルアクリレート、ビニルメタクリレート、メタリルアクリレート、メタリルメタクリレート、及びこれらの混合物から成るグループから選ばれる、請求項１９の組成物。
【請求項２１】
前記の架橋剤が、アリルアクリレート、及びアリルメタクリレート、から成るグループから選ばれる、請求項２０の組成物。
【請求項２２】
前記の架橋剤が、ジアリルマレエートである、請求項１７の組成物。
【請求項２３】
架橋された水性のエマルションポリマーを含有する、剥離可能な、可塑剤耐性を有する感圧接着剤であって：ポリマーが、
（ａ）  約７０〜約８０重量％の量の2-エチルヘキシルアクリレート、n-ブチルアクリレートアクリレート、又はこれらの混合物；
（ｂ）  約１〜約３重量％のアクリル酸、2-ヒドロキシエチルアクリレート、メタクリル酸、又はこれらの混合物；
（ｃ）  約１２〜約２５重量％のエチルアクリレート；そして
（ｄ）  約０.３％〜約０.６重量％のジアリルマレエート、アリルメタクリレート、アリルアクリレート又はこれらの混合物；を含有し、前記感圧接着剤が可塑剤を含んでいない、感圧接着剤。
【請求項２４】
請求項１に記載の剥離可能な、可塑剤耐性を有する感圧接着剤の、ラベル製造のための使用。
【請求項２５】
請求項１に記載の剥離可能な、可塑剤耐性を有する感圧接着剤の、テープ製造のための使用。
【請求項２６】
請求項１に記載の剥離可能な、可塑剤耐性を有する感圧接着剤の、フィルム製造のための使用。
【発明の詳細な説明】
【技術分野】
【０００１】
本発明は水系のエマルションをベースにした剥離可能な感圧接着剤に関するものである。本発明の剥離可能な感圧接着剤は、更に高められた可塑剤に対する耐性を有しており、これは可塑剤を含むビニルフィルムへ感圧接着剤を適用する場合に特に有用である。
【背景技術】
【０００２】
剥離可能な感圧接着剤は、ラベル、テープ、フィルム、などを含む各種の製品に用いられ、製品を基質に接着することを可能にし、その後、容易に、そして汚れを又は残余物を残すことなく、基質から剥離することを可能としている。このような用途に適合するため、感圧接着剤は、低い初期剥離強度で、良好な接着力を持っていなければならず、そしてある期間、接着力の著しい増加を示してはならない。最適には、感圧接着剤は、各種の基質上でこのような物理的な性質を示さなければならない。一般の市販で入手できる、水性エマルションの剥離可能な感圧接着剤は、ビニルフィルムのような可塑剤を含む表面素材（facestocks）と共に用いられるとき、固着性にそして剥離性に欠点を示す。
【０００３】
一般に、可塑剤は、適度に高い分子量の有機液体、又は時おり、低融点の固体、であり、これらは材料中に組み込まれて、作業性、屈曲性、又は膨張性を増加させる。例えば、ポリ塩化ビニル（ＰＶＣ）、又は更に一般的に“ビニル”と呼ばれているような、その中でも未変性の、形態のものは概して硬質である。可塑剤と混ぜ合わせるとき、これは更に軟質となり、そして更に広い範囲の用途に用いることができる。可塑化されたビニルは、単量体の、又は高分子量のどちらの可塑剤でも、一般に１５〜５０重量％を含んでおり、単量体の可塑剤が更に一般的に用いられている。単量体の可塑剤は比較的低分子量であり、そして可塑化されたビニルの表面に移行する傾向がある。代表的な感圧接着剤を、可塑化されたビニルフィルムに適用し、長い間、それと接したままにしておくと、ビニルから可塑剤が感圧接着剤に移行し、それを軟化しそして、接着性の減少を引き起こす傾向がある。高い初期剥離強度を有する感圧接着剤は、可塑剤に対して更に耐性があるけれども、結果として生ずる剥離性能の低下は望ましいものではない。
【０００４】
可塑剤の移行の問題を、ビニルと感圧接着剤（“ＰＳＡ”）の間に浸透できない遮断層を挿入することで、解決しようとする企てが為されており、例えば米国特許第４,０４５,６００号、そして同第４,６０５,５９２号を参照されたい。その他、可塑剤による劣化に対し、影響されにくいと言われている感圧接着剤が開発されており、これは米国特許第４,９８５,４８８号を参照されたい。可塑化されたビニルの基質から、向かい合う感圧接着剤への可塑剤の移行を防止するその他の企てとして、感圧接着剤中に可塑剤を組み込んで、接している層の間の可塑剤の勾配を最小にしようとするものであって、例えば公開欧州特許出願第ＥＰ１５０,９７８Ａ号、及びＰＣＴ公開第ＷＯ ００/３６０４３号を参照されたい。
【０００５】
上記タイプの製品によって、限定された成功が達成されたにもかかわらず、感圧接着剤に対し強い市場の要望が残されており、これは各種ビニルフィルムへの強い固着性を保持するだけではなくまた、良好な剥離性を保持することにある。
【発明の開示】
【発明が解決しようとする課題】
【０００６】
発明の要約
本発明に従って、架橋した水性のエマルションポリマーを含有する、剥離可能な、可塑剤耐性を有する感圧接着剤（ＰＳＡ）が提供され、：ここでポリマーとしては（ａ）アルコールのアルキル部分は直鎖又は枝分かれしており、そして少なくとも４個の炭素原子を含む、アルコールのアルキル（メタ）アクリレートエステルから選択される、少なくとも１種の疎水性のモノマー；（ｂ）約０.２〜約１０重量％の、少なくとも１種の親水性のモノマー；（ｃ）アルコールのアルキル部分が、１〜２の炭素原子を持つ、アルコールのアルキル(メタ)アクリレートエステル、N-ビニル-２-ピロリドン、又はこれらの混合物から選択される、約１〜約４０重量％の１種の部分的に親水性のモノマー；（ｄ）ジアリルマレエート、又は式
2006524741.tif 000003
（Ｒは水素、メチル、又はエチルから選択され、そしてＲ’はビニル（-ＨＣ=ＣＨ2）、アリル（-ＣＨ2-ＣＨ=ＣＨ2）、又はメタリル（-Ｃ(-ＣＨ2)=ＣＨ2））；
で表される化合物から選択される、効果的な量の架橋剤；を含有し、ここにおいて、感圧接着剤は可塑剤を含んでいない、剥離可能な、可塑剤に抵抗性を有する感圧接着剤（ＰＳＡ）が提供される。
【０００７】
ここに用いられているように、ＰＳＡは、“剥離可能な”そして“可塑剤耐性”を有しており、もし、ＰＳＡがビニルフィルムの表面素材に適用されるとき、ＰＳＡは、基質から剥離する際、故障モードは本質的に接着故障であって、約０.３ポンド/インチよりも小さい初期剥離値を有し、そして本質的に接着剤が基質へ転移することなく、約０.３ポンド/インチよりも小さい剥離値（７０℃で７日間の経時変化後）を保持している。
【課題を解決するための手段】
【０００８】
発明の詳細な説明
本発明は、良好な可塑剤に対する耐性を持ち、そして剥離することができる、水系のエマルションのＰＳＡポリマーを提供する。本発明の製品は、グラフィックアートのウインドーへ応用するような、可塑剤を含むフィルムを用いる場合、特に有用であり、ここでは低い安定な剥離性が、印刷はがれが無く、そして綺麗にガラスやステンレススチールから剥離できることが要求される。本発明の感圧接着剤は、塩化ビニルのポリマー及びコポリマーのフィルムを含む、各種のビニルフィルムに対して強い固着性を保持し、そして良好な、可塑剤の耐性、及び基質からの剥離性を示す。
【０００９】
剥離性の程度は、１８０℃の剥離角を用い、一定の温度と湿度の条件下、一定の剥離速度で、特定の試験表面から接着剤/表面素材のフィルム構成を、剥離するために必要とされる力（ポンドで）を測定することによって決めることができる。きれいな剥離性を有するＰＳＡｓは、不良モードが本質的に接着不良で、約０.３ポンド/インチよりも小さい、低い初期剥離値を有している。
【００１０】
本発明の、剥離可能な、可塑剤耐性を有する感圧接着剤の組成物は、感圧接着剤が可塑剤を含んでいないという条件で、（ａ）アルコールのアルキル部分が直鎖、又は枝分かれし、そして少なくとも４個の炭素原子を含む、アルコールのアルキル(メタ)アクリレートエステルから選択される、少なくとも１種の疎水性のモノマー；（ｂ）約０.２〜約１０重量％の少なくとも１種の親水性のモノマー；（ｃ）アルコールのアルキル部分が１〜２の炭素原子を持つ、アルコールのアルキル(メタ)アクリレートエステル、N-ビニル-２-ピロリドン、又はこれらの混合物から選択される、約１〜約４０重量％の１種の部分的に親水性のモノマー；（ｄ）ジアリルマレエート、又は式
2006524741.tif 000004
[Ｒは水素、メチル、又はエチルから選択され、そしてＲ’はビニル（-ＨＣ=ＣＨ2）、アリル（-ＣＨ2-ＣＨ=ＣＨ2）、又はメタリル(-Ｃ(-ＣＨ2)=ＣＨ2)]で表される化合物から選択される、効果的な量の架橋剤；を含有する、架橋した水性のエマルションポリマーを含有する。ここに用いられている、“感圧接着剤は可塑剤を含まない”と言う表現は、ビニルフィルム表面シート素材へ適用する場合、重合したものとして、そして配合したものとしてその両者に、ＰＳＡは可塑剤を含有していないことを意味している。一旦、ビニルの表面シート素材に適用されれば、本発明のＰＳＡｓは、ビニルフィルムからＰＳＡへ、限定された量の可塑剤のマイグレーションを許してしまう。
【００１１】
本発明に従って用いられる疎水性のモノマーは、少なくとも一種のアルコールのアルキル（メタ）アクリレートエステルであって、ここでアルコールのアルキル部分は、直鎖又は枝分かれし、そして少なくとも４個の炭素原子を含んでいる。ここに用いられているような、アルキル（メタ）アクリレートの名称は、アルキルアクリレート、及びアルキルメタクリレートの両者を含む。アルキルアクリレート、又はアルキルメタクリレートモノマーのアルキル基は、好ましくは直鎖の、或は分岐したアルキルラジカルであり、４〜約１４の炭素原子、更に好ましくは４〜約１０の炭素原子、そして最も好ましくは４〜約８の炭素原子を有する。適当なアルキルアクリレート、及びアルキルメタクリレートの例としては、イソオクチルアクリレート、4-メチル-2-ペンチルアクリレート、2-メチル-ブチルアクリレート、イソアミルアクリレート、sec-ブチルアクリレート、n-ブチルアクリレート、2-エチルへキシルアクリレート、イソデシルメタクリレート、イソノニルアクリレート、イソデシルアクリレートなど、単一で、或いは２種またはそれ以上の混合物を含む。広く好まれているアルキルアクリレート、又はアルキルメタクリレートエステルモノマーは、2-エチルヘキシルアクリレート、ｎ-ブチルアクリレート、及びこれらの混合物である。
【００１２】
疎水性モノマーの量は、モノマー（ａ）、（ｂ）、（ｃ）、そして（ｄ）の合計重量を基準にして、約５０〜約９０重量％、好ましくは約６０〜約８４重量％、そして更に好ましくは約７０〜80重量％である。
【００１３】
本発明に従って用いられる親水性のモノマーは、疎水性のモノマーと共重合し得る、そして水溶性のモノマーである。親水性のモノマーは、モノオレフィンのモノカルボン酸、モノオレフィンのジカルボン酸、2-ヒドロキシエチルアクリレート、又はこれらの混合物から選ばれる。
【００１４】
適当な親水性のモノマーの例としては、アクリル酸、メタクリル酸、フマル酸、マレイン酸、イタコン酸、クロトン酸、オリゴマーのアクリル酸、2-ヒドロキシエチルアクリレート、及びこれらの混合物が含まれるが、これに限らない。今のところ、好ましい親水性のモノマーは、アクリル酸、2-ヒドロキシエチルアクリレート、メタクリル酸、及びこれらの混合物である。
【００１５】
親水性のモノマーの量は、モノマー（ａ）、（ｂ）、（ｃ）及び（ｄ）の合計重量に基づいて、約０.２〜約１０重量％、好ましくは約０.２〜５重量％、そして更に好ましくは約１〜３重量％である。
【００１６】
本発明に従って用いられる、部分的に親水性なモノマーは、アルコールのアルキル部分が１〜２の炭素原子有する、アルコールのアルキル（メタ）アクリレートエステル、N-ビニル-2-ピロリドン、又はこれらの混合物を含む。部分的に親水性のモノマーはまた、部分的に水溶性のモノマーとして参照される。
【００１７】
適当な、部分的に親水性のモノマーの例としては、メチルアクリレート、メチルメタクリレート、エチルアクリレート、N-ビニル-2-ピロリドン、及びこれらの混合物を含む。一般に、好ましい部分的に親水性のモノマーは、エチルアクリレート、エチルメタクリレート、そしてこれらの混合物であり、エチルアクリレートが現在は最も好ましい。
【００１８】
部分的に親水性のモノマーの量は、モノマー（ａ）、（ｂ）、（ｃ）及び（ｄ）の合計重量を基準にして、約１〜約４０重量％、好ましくは約１０〜２５重量％、そして更に好ましくは約１２〜２５重量％である。
【００１９】
本発明の架橋剤の効果的な量が、発明の剥離可能な、可塑剤耐性を有するＰＳＡｓの作製に用いられる。本発明のモノマー（ａ），（ｂ），及び（ｃ）の組成に加えて、本発明の効果的な量の架橋剤を添加することが、本発明の他の重要な特徴である。発明の水性のエマルションポリマーは、得られた架橋されたＰＳＡの網目が充分に緩んでいて、ＰＳＡ-ビニルフィルムの界面で可塑剤の堆積を防止するように、十分な可塑剤の浸透を可能とし、そして更に水性のエマルションポリマー鎖の移動度を限定するために十分きつく、そして剥離強度の増加を防止するように、十分に架橋されている。その結果として、この時点の発明による感圧接着剤は、良好な固着と、それにＰＳＡｓが適用されている基質からの清浄な剥離性の、両方を達成するのである。
【００２０】
本発明で用いられる架橋剤は、ジアリルマレエート、そして、式
2006524741.tif 000005
[Ｒは、水素、メチル、又はエチルから選択され、そしてＲ’はビニル（-ＨＣ=ＣＨ2）、アリル（-ＣＨ2-ＣＨ=ＣＨ2）、又はメタリル(-Ｃ(-ＣＨ2)=ＣＨ2)] で表される化合物を含む。
【００２１】
適当な架橋剤の例としては、アリルアクリレート、アリルメタクリレート、ビニルアクリレート、ビニルメタクリレート、メタリルアクリレート、メタリルメタクリレート、或いはこれらの混合物が含まれる。
【００２２】
架橋剤の量は、モノマー（ａ）、（ｂ）、（ｃ）及び（ｄ）の合計重量を基準にして、約０.２〜約１.０重量％、そして好ましくは約０.３〜０.６重量％％である。
【００２３】
本発明の水性のＰＳＡ組成物は、重合したものとして、そして配合されたものとして両方とも、可塑剤を含んでいない。可塑剤は、ビニルフィルムへの接着を破壊する傾向があり、そして転写の故障、又はＰＳＡｓが適用されている基質上にマイグレートを生じ、そしてＰＳＡを剥離したときに、支持体上に可塑剤の残余物を残す。本発明のＰＳＡ組成物中に、ワックスを含まないことがまた、好ましい。
【００２４】
本発明の、剥離可能な、可塑剤耐性を有する感圧接着剤の製造法において、少なくとも一種の水溶性の重合開始剤が用いられる。任意の通常の水溶性の重合開始剤即ち、アクリレートモノマーのエマルション重合に普通許容される開始剤を用いることができ、そしてこのような重合開始剤は、当業界においてよく知られている。代表的な水溶性の重合開始剤の濃度は、プレ-エマルション中に装入されたモノマー（ａ）、（ｂ）、（ｃ）、そして（ｄ）の合計重量の、約０.０１重量％〜約１重量％、好ましくは約０.０１重量％〜約０.５重量％である。水溶性の重合開始剤は、単独で用いることができ、或いはビサルファイト、メタビサルファイト、アスコルビン酸、フォルムアルデヒドスルホキシル酸ナトリウム、硫酸第一鉄、硫酸アンモニウム第一鉄、エチレンジアミン-テトラ酢酸第二鉄などのような、通常の還元剤の１種またはそれ以上と組み合わせて用いることができる。本発明に従って用いられる、水-可溶性の重合開始剤として、水溶性の過硫酸塩、過酸化物、アゾ化合物及び類似物、そしてこれらの混合物が含まれる。水溶性開始剤の例としては、過硫酸塩（例えば、過硫酸カリウム、及び過硫酸ナトリウム）、過酸化物（例えば過酸化水素、tert-ブチルハイドロパーオキシド）、そしてアゾ化合物（例えば、4,4’-アゾビス（4-シアノ-ペンタン酸）、Ｖ-501 Wako Chemicalから）が含まれるが、これに限定されない。広く好まれている、水溶性の重合開始剤は、過硫酸塩、特に過硫酸カリウムである。
【００２５】
重合は、熱または放射を適用するような、当業界に良く知られている従来からの任意の方法によって開始することができる。開始の方法は、用いる水溶性の重合開始剤によって決まり、当業者らに容易に明らかになるであろう。
【００２６】
水溶性の重合開始剤は、重合反応に、当業界に知られている従来からの任意の方法で、加えることができる。一般に、水を含有する最初の重合反応器の充填材料に、開始剤を添加することが好ましい。あるいは、重合開始剤の最初の量を、最初の反応器充填材料に加えることができ、そして開始剤の残りを連続的に、又は益々増加するように、エマルション重合の間に添加する。
【００２７】
少なくとも一種の界面活性剤が重合に用いられ、そして水とモノマーと一緒に、プレ-エマルションを形成するように界面活性剤を添加することが一般に好ましい。その後、プレ-エマルションは、重合反応器に充填されそして重合が行われる。
【００２８】
用いることができる界面活性剤は、アニオン性の、ノニオン性の、カチオン性の、又は両性の乳化剤、及びこれらの混合物が含まれる。イオン性の乳化剤が一般に好ましく、アニオン性の乳化剤が今のところ最も好ましい。適当なアニオン性乳化剤の例として、アルキルアリールスルホネート（例えばドデシルベンゼンスルホン酸ナトリウム）、アルキルスルフェート（例えばドデシル硫酸ナトリウム、ドデシル硫酸アンモニウム）、エトキシル化アルコールのスルフェート（例えば、ラウリルエーテル硫酸ナトリウム）、エトキシル化アルキルフェノールのスルフェート及びスルホネート（例えばアンモニウムノニルフェノール(EO=30)スルフェート、アルキルアリールポリエーテルスルホネートのナトリウム塩）、スルホ琥珀酸塩（例えばジオクチルスルホ琥珀酸ナトリウム）、ジフェニルスルホネート（例えばドデシルジフェニルオキサイドジスルホン酸ナトリウム）、及びこれらの混合物を含むが、これに限定されない。適当なノニオン性の乳化剤としては、エトキシル化アルコール（例えばエトキシル化オレイルアルコール）、エトキシル化アルキルフェノール（例えばノニルフェノールエトキシレート）、及びこれらの混合物を含むが、これに限定されない。適当なカチオン性の乳化剤の例としては、エトキシル化脂肪アミン（例えばエトキシル化牛脂アミン）が含まれるが、これに限定されない。
【００２９】
界面活性剤の代表的な濃度は、モノマー（ａ）、（ｂ）、（ｃ）、そして（ｄ）の合計重量を基準にしており、そして約０.１重量％〜約５重量％、好ましくは約０.５重量％〜約３重量％である。
【００３０】
重合反応は、任意の従来からの、乳化重合が可能な、反応容器中で行われる。重合は一般的な乳化重合の温度で、好ましくは約５０℃〜約９５℃の範囲、最も好ましくは約５５℃〜約８５℃の範囲の温度で行われる。
【００３１】
重合の時間は、他の反応条件、例えば温度分布、そして反応成分、例えばモノマー、開始剤、その他に基づいて、望みの転換を達成するまでに要する時間である。反応時間は、当業者らにとって、容易に明らかになるであろう。
【００３２】
次に述べる重合において、もしラテックスエマルションのｐＨが、約６〜約９の、そして更に望ましくは約６〜約８の、望みのｐＨ範囲内にない場合、エマルションのｐＨは、ラテックスエマルションを適当な塩基と、望みのｐＨにｐＨを上げるに十分な量で、接触させることによって調整される。ラテックスエマルションのｐＨ調整に適当な塩基の例としては、アルカリ金属の水酸化物、アルカリ土類金属水酸化物、アンモニウム水酸化物、アミン等、そしてこれらの混合物を含んでいる。
【実施例】
【００３３】
ラテックスエマルションは、一般に約４０〜約７０重量％、そして好ましくは約５５〜約６５重量％の固形分を持っている。
実施例
材料：                      省略形／材料の情報
エチルアクリレート      EA ; CAS[140-88-5]   Dow, Celanese, BASF
ブチルアクリレート      BA ; CAS[141-32-2]   Dow, Celanese, BASF 
アクリル酸（氷の）      AA ; CAS[79-10-7]    Celanese, BASF
アリルメタクリレート    ALMA ; CAS[96-05-9]  AGEFLEX AMA, Mhoromer
過硫酸カリウム          PPS ; CAS[7727-21-1]  FMC Corp
重炭酸ナトリウム        NaHCO3 ; CAS[144-55-8]  Church & Dwight
エアロゾルNPES 30/30    ポリ（オキシ-1,2-エタンジイル）-α-スルホ-ω（ノニルフェ
ノキシ）アンモニウム塩； CAS [9051-5-4]  Cytec
エアロゾルOT (75%活性)  ジオクチルスルホ琥珀酸ナトリウム；CAS [2673-22-5] Cytec
トリトンX-305(70%活性)  オクチルフェノキシポリエトキシエタノール ; CAS [9036-19-
5]   Dow
トリゴノックスAW-70     CAS [75-91-2]   Akzo Nobel
パロライト              ホルムアルデヒドスルホキシル酸亜鉛；Cas [244887-06-7]  
Cognis Corp
ノーホーム1976          脱泡剤；界面活性剤混合物; Oil Chem Technologies
カトンLX 殺虫剤         Cas [26172-55-4],[2682-20-4]   Rohm & Hass
ジアリルマレエート      DAM ; CAS[999-21-3]  ALDRICH
【００３４】
剥離試験の手法
ＰＳＡの１８０℃角度のダイナミック剥離試験を行い、一定の温度と湿度の条件下で、一定の剥離速度で、１８０℃の剥離角度を用いて、接着剤/担体フィルム構造物を特殊なテスト表面から剥離するのに必要な力（ポンドで）を測定した。湿式の接着剤を、剥離ライナー上に一定の塗布量で塗布した。湿式の接着剤を、１５分間空気乾燥し、その後オーブン（９０℃）中に５分間置いて乾燥した。その後、接着剤をビニルフィルムの表面素材に転写した。１”×５”のサンプル試験ストリップを基板に適用し、そして圧力をかけた。試験ストリップを、時間、温度、そして湿度の特定の試験条件に暴露した[注：試験は少なくとも重複して行った]。インストロン試験機（モデルNo.1125）を用い、１８０℃の角度で基板からストリップを剥離することによって、剥離強度を測定した。
【００３５】
結果の報告に際し、剥離故障の形態は次のように識別される：  “ａ”は接着故障を意味し、即ち接着剤が完全に基板から分離してしまい、“ｃ”は凝集破壊を意味し、即ち接着剤が部分的に基板上に、そして部分的に表面素材上に残され、“ｔ”は転写故障を意味し、即ち接着剤は全て基板上に転写され、そして“ｇ”は、あるタイプの物質が試験基板の表面上に堆積し、しかし事実上ポリマーとして分類することができず、そしていかなる著しい程度の粘着性も示さない故障を意味する。“ａ”の剥離故障モードは許容される。“ｃ”または“ｔ”の剥離故障モードは、接着剤が基板上に残されるので、許容されない。剥離試験条件の略記法は次の通りである： ＰＬ（24時間）：２４時間後の剥離強度； ＰＬ（1w CTH）：一定の温度と湿度下で１週間後の剥離強度； ＰＬ(3d 70℃)：３日後７０℃での剥離強度； ＰＬ（1w 70℃）：１週間後７０℃での剥離強度； ＰＬ(1w Hum)：一定湿度下で１週間後の剥離強度； ＰＬ（20分）：２０分での剥離強度； ＰＬ（20時間）：２０時間後の剥離強度； ＰＬ（4d@65℃）；４日後６５℃での剥離強度；及び ＰＬ(4d 70℃）：４日後７０℃の剥離強度。
【００３６】
（実施例１）
各材料は次の通り充填される。パイロットプラント及びラボは、スケールが異なるのみで同一処方を有している。全てのデータ、充填量、及びスケールは、ラボの条件から得られた。
【００３７】
次の表はラボスケールの充填量である。
【００３８】
【表１】
2006524741.tif 000006
【００３９】
重合の手順
水、及び開始剤ＰＰＳを重合の反応釜（２リットル反応器）に充填し、攪拌を開始した。エアロゾルＮＰＳＥ、トリトンＸ-３０５、及びエアロゾルＯＴを、水と共にバケツの中で予め混合し、そしてその後、この混合物を減衰タンク（delay tank）に添加した。界面活性剤が均一に水と混和するまで減衰タンク中で攪拌した。攪拌しつつ、プレエマルションのモノマーを減衰タンクに、アクリル酸、エチルアクリレート、アリルメタクリレート、ブチルアクリレートの添加順序で充填した。モノマーと界面活性剤を減衰タンク中で一緒に混合し、白色のミルク状のプレエマルションを形成した。反応器の内容物を５５℃に加熱した。反応器のジャケットを、反応器の混合物が７７＋/−１℃に達するまで加熱し、それからプレエマルションを１９５分の時間に亘って反応釜中に送り込んだ。重合の間、反応器の温度を８２.５＋/−０.５℃に保持した。プレエマルションの遅延装入の終点で、反応器を８２℃で３０分間保持した。反応器の内容物を、それから５５℃に冷却し、トリゴノックス及びパロライトを反応器に添加し、そして反応器の内容物を３０分間保持した。後-硬化時間の後、反応器の内容物を３５＋/−１℃に冷却、その後ノーホーム1976脱泡剤、及びカトンLX殺虫剤を反応器に添加した。
【００４０】
発明に従って作られた、水性のＰＳＡポリマー(サンプル＃１及びサンプル＃２)は、不溶性の、または凝塊のような異物を含まない白色粘稠エマルションを作る。合計の固体分は、約５６％〜約６０重量％である。ポリマー製品の剥離強度を、以下の表１に示す。
【００４１】
ＰＳＡｓは、試験前に配合された。次の表はＰＳＡ配合の処方である。
【００４２】
【表２】
2006524741.tif 000007
【００４３】
【表３】
2006524741.tif 000008
略称
ＳＳ；      ステンレススチール基板の試験プレート
ＧＬ；      ガラス基板試験プレート
ＩＮＴＥＸ；  ＰＶＣビニルフィルム  INTEXプラスチック社
ＧＦ；      ＰＶＣビニルフィルム  General Formulations (GF)/VPl, Geon, Renolit,HPG)から
この結果は、発明の架橋したＰＳＡｓは、剥離性がありそして可塑剤耐性があることを示す（許容できる剥離強度と接着故障モード）。
【００４４】
（実施例２（比較例））
実施例２のポリマーは、０.４重量％（２.４g）のブテンジオールジアクリレートを架橋剤として用いた以外は、実施例１に記載の手法に従って重合した。重合の手順そして反応物の量は同一である。架橋剤は両者とも、ＡＬＭＡとして、同一のモル量を用い、これはポリマーに相応して、０.０２６モルである（ジアリルマレエート：５.４８g 、アリルアクリルアミド２.８９g）。
【００４５】
３種の配合、ＨＬ2Ａ、ＨＬ2Ｂ、及びＨＬ2Ｃは、粘着剤（Tacolyn 1070）の異なるレベルで製造されている。ポリマー製品の剥離強度は、表２に与えられる。
【００４６】
【表４】
2006524741.tif 000009
【００４７】
結果は、架橋剤としてブテンジオールジアクリレートを用いて架橋したＰＳＡｓは、剥離性がない事を説明している（剥離強度＞０.３ポンド/インチ）。
【００４８】
（実施例３(比較例)）
実施例３のポリマーは、０.０８重量％のヘキサンジオールジアクリレート（０.４８ｇを架橋剤として用いた点を除いて、実施例２に記載の同一の手順に従って作製した。４種の配合（ＨＬ3Ａ〜Ｄ）は、異なる粘着性付与剤レベル（Tacolyn1070）で、同一ベースのポリマーＨＬ3Ｕから作成した。ポリマー生成物の剥離強度は、１８０℃ダイナミック剥離試験法を用いて測定し、表３に示す。
【００４９】
【表５】
2006524741.tif 000010
【００５０】
この結果は、ヘキセンジオールジアクリレートを架橋剤として用いた、架橋したＰＳＡｓは、剥離性がないことを示している。
【００５１】
（実施例４(比較例)）
実施例４のポリマーは、架橋剤のヘキセンジオールジアクリレートの量が、夫々０.２重量％（ＨＬ4Ａ）（１.２ｇ）そして０.４重量％（ＨＬ4Ｂ）（２.４ｇ）である事以外は、実施例３に記載と同一の手順に従って重合した。架橋剤としてヘキセンジオールジアクリレートを用いた、架橋したＰＳＡｓは両者とも、実施例３のＨＬ3シリーズの結果と同様に、接着故障モードを伴う、許容する事が出来ない高い剥離強度を示した。
【００５２】
（実施例５（比較例））
実施例５のポリマーは、架橋剤としてアリルグリシジルエーテル（０.１％として０.６ｇＡＧＥ、０.２５％として１.４ｇＡＧＥ、そして０.５％として２.７ｇＡＧＥ）を架橋剤として用いた点以外は、実施例１に記載の手順に従って重合した。サンプルＬＴ5ＢおよびＬＴ5Ｃは、異なる量の架橋剤を有するサンプルである。１８０℃ダイナミック剥離試験を用いた、架橋したPSA製品の剥離強度を、表４に示す。
【００５３】
【表６】
2006524741.tif 000011
*    表面素材：  ＰＶＣフィルム
【００５４】
この結果は、アリルグリシジルエーテルを用いて架橋したＰＳＡは、高い剥離強度により剥離することが出来ず、そして許容されない故障モードであることを説明している。
【００５５】
（実施例６）
実施例６のポリマーは、ＰＳＡｓがＡＬＭＡ（ＨＬ6Ａ、発明）、ジアリルマレエート（ＨＬ6Ｂ、発明）、及びアリルアクリルアミド（ＨＬ6Ｃ、比較）（２.８９ｇの架橋剤を使用）で架橋された事以外は、実施例１に記載の手順に従って重合した。ＡＬＭＡ架橋剤は０.００４６モル/１００ｇのレベル；重量％では０.０５９％で用いられる。
【００５６】
【表７】
2006524741.tif 000012
【００５７】
実験結果は、ジアリルマレエート及びアリルメタクリレートを、架橋剤として用いて作製した架橋したＰＳＡポリマーは、試験片（基板）から剥離可能である事を示している。アリルアクリルアミドを架橋剤として用いて作製した、ＰＳＡサンプルは、許容する事が出来ない高い剥離強度を、そして/又は許容する事の出来ない接着故障モードを示している。
【国際調査報告】
2006524741.tif 000016
2006524741.tif 000017